(57)【要約】【課題】優れた機械的特性および表面平滑性を確保しながら、優れた難燃性をも確保できる難燃性樹脂組成物等を提供すること。【解決手段】ベース樹脂と、ベース樹脂１００質量部に対して１０質量部以上１２０質量部以下の割合で配合される珪酸塩化合物粒子と、ベース樹脂１００質量部に対して１質量部より大きく１０質量部以下の割合で配合されるシリコーン系化合物と、ベース樹脂１００質量部に対して１質量部より大きく２０質量部以下の割合で配合される脂肪酸含有化合物とを含み、珪酸塩化合物粒子の平均粒径が０．８μｍ以上３．３μｍ以下である難燃性樹脂組成物。【選択図】なし【特許請求の範囲】
【請求項１】
ベース樹脂と、
前記ベース樹脂１００質量部に対して１０質量部以上１２０質量部以下の割合で配合される珪酸塩化合物粒子と、
前記ベース樹脂１００質量部に対して１質量部より大きく１０質量部以下の割合で配合されるシリコーン系化合物と、
前記ベース樹脂１００質量部に対して１質量部より大きく２０質量部以下の割合で配合される脂肪酸含有化合物とを含み、
前記珪酸塩化合物粒子の平均粒径が０．８μｍ以上３．３μｍ以下である難燃性樹脂組成物。
【請求項２】
前記ベース樹脂がポリオレフィン化合物である請求項１に記載の難燃性樹脂組成物。
【請求項３】
前記脂肪酸含有化合物が脂肪酸金属塩である請求項１又は２に記載の難燃性樹脂組成物。
【請求項４】
前記脂肪酸金属塩がステアリン酸マグネシウムである請求項３に記載の難燃性樹脂組成物。
【請求項５】
前記脂肪酸金属塩がステアリン酸カルシウムである請求項３に記載の難燃性樹脂組成物。
【請求項６】
導体と、
前記導体を被覆する絶縁層とを有する絶縁電線を備えており、
前記絶縁層が、請求項１〜５のいずれか一項に記載の難燃性樹脂組成物で構成されるケーブル。
【請求項７】
導体と、
前記導体を被覆する絶縁層と、
前記絶縁層を覆うシースを有する絶縁電線を備えており、
前記絶縁層と前記シースの少なくとも一方が、請求項１〜５のいずれか一項に記載の難燃性樹脂組成物で構成されるケーブル。
【発明の詳細な説明】
【技術分野】
【０００１】
本発明は、難燃性樹脂組成物、及び、これを用いたケーブルに関する。
【背景技術】
【０００２】
ケーブルの被覆、ケーブルのシース、チューブ、テープ、包装材、建材等にはいわゆるエコマテリアルが広く使用されるようになっている。
【０００３】
このようなエコマテリアルとして、ポリオレフィン樹脂に、難燃剤としてタルクを添加するとともに、難燃助剤としてシリコーン油などのシリコーン系化合物やステアリン酸マグネシウムを添加してなる組成物が知られている（下記特許文献１参照）。
【先行技術文献】
【特許文献】
【０００４】
【特許文献１】特開平９−１６９９１８号公報
【発明の概要】
【発明が解決しようとする課題】
【０００５】
しかしながら、上記特許文献１に記載の組成物では、難燃性が十分に確保されているとは言い難かった。ここで、難燃剤の添加量を増加させれば難燃性を向上させることはできる。しかし、この場合、組成物の機械的特性および表面平滑性が低下してしまう。
【０００６】
このため、優れた機械的特性および表面平滑性を確保しながら優れた難燃性をも確保できる難燃性樹脂組成物が求められていた。
【０００７】
本発明は、上記事情に鑑みてなされたものであり、優れた機械的特性および表面平滑性を確保しながら優れた難燃性をも確保できる難燃性樹脂組成物、及び、これを用いたケーブルを提供することを目的とする。
【課題を解決するための手段】
【０００８】
本発明者らは上記課題を解決するため、難燃剤である珪酸塩化合物粒子に着目して検討した。その結果、通常は難燃性を確保するために、難燃剤粒子の平均粒径を小さくして難燃剤の比表面積を大きくする必要があるところ、意外にも、珪酸塩化合物粒子については、その平均粒径を特定の値以上にすることで、配合量が少なくても、優れた難燃効果を発揮することが判明した。さらに、このような優れた難燃効果を発揮しながら優れた機械的特性および表面平滑性を確保できるのは、珪酸塩化合物粒子の平均粒径が特定の値以下であり、且つ、珪酸塩化合物粒子、シリコーン系化合物及び脂肪酸含有化合物がそれぞれ、ベース樹脂に対して特定の割合で配合された場合であることも判明した。すなわち、本発明者らは、以下の発明により上記課題を解決し得ることを見出した。
【０００９】
すなわち本発明は、ベース樹脂と、前記ベース樹脂１００質量部に対して１０質量部以上１２０質量部以下の割合で配合される珪酸塩化合物粒子と、前記ベース樹脂１００質量部に対して１質量部より大きく１０質量部以下の割合で配合されるシリコーン系化合物と、前記ベース樹脂１００質量部に対して１質量部より大きく２０質量部以下の割合で配合される脂肪酸含有化合物とを含み、前記珪酸塩化合物粒子の平均粒径が０．８μｍ以上３．３μｍ以下である難燃性樹脂組成物である。
【００１０】
本発明の難燃性樹脂組成物によれば、珪酸塩化合物粒子の平均粒径を０．８μｍ以上３．３μｍ以下とすることで、珪酸塩化合物粒子の配合量が小さくても珪酸塩化合物粒子が効果的に難燃効果を発揮できるため、優れた機械的特性および表面平滑性を確保しながら、優れた難燃性をも確保することができる。
【００１１】
なお、本発明者らは、本発明の難燃性樹脂組成物において、より優れた難燃性が得られる理由については以下のように推察している。
【００１２】
すなわち、珪酸塩カルシウム粒子とシリコーン系化合物と脂肪酸含有化合物とを用いることで、燃焼時に表面バリア層が形成されることにより、樹脂組成物の難燃効果が高まるのではないかと本発明者らは推察している。
【００１３】
上記難燃性樹脂組成物においては、前記ベース樹脂がポリオレフィン化合物であることが好ましい。
【００１４】
この場合、ベース樹脂がポリオレフィン化合物でない場合に比べて、絶縁性やコストパフォーマンスに優れるという利点が得られる。
【００１５】
また、上記難燃性樹脂組成物においては、前記脂肪酸含有化合物が脂肪酸金属塩であることが好ましい。
【００１６】
この場合、特に優れた機械的特性が得られる。
【００１７】
前記脂肪酸金属塩はステアリン酸マグネシウムであることが好ましい。
【００１８】
この場合、脂肪酸金属塩がステアリン酸マグネシウムでない場合に比べて、より優れた難燃性を有する難燃性樹脂組成物が得られる。
【００１９】
また、前記脂肪酸金属塩はステアリン酸カルシウムであってもよい。
【００２０】
また本発明は、導体と、前記導体を被覆する絶縁層とを有する絶縁電線を備えており、前記絶縁層が、上述した難燃性樹脂組成物で構成されるケーブルである。
【００２１】
さらに本発明は、導体と、前記導体を被覆する絶縁層と、前記絶縁層を覆うシースを有する絶縁電線を備えており、前記絶縁層と前記シースの少なくとも一方が、上述した難燃性樹脂組成物で構成されるケーブルである。
【００２２】
なお、本発明において、「平均粒径」とは、複数個の珪酸塩化合物粒子をＳＥＭで観察したときの２次元画像の面積Ｓをそれぞれ求め、これらの面積Ｓをそれぞれ円の面積に等しいと考え、これらの面積から下記式：
Ｒ＝２×（Ｓ／π）１／２
に基づいてそれぞれ算出したＲの平均値を言うものとする。
【発明の効果】
【００２３】
本発明によれば、優れた機械的特性および表面平滑性を確保しながら、優れた難燃性をも確保できる難燃性樹脂組成物及びこれを用いたケーブルが提供される。
【図面の簡単な説明】
【００２４】
【図１】本発明のケーブルの一実施形態を示す部分側面図である。
【図２】図１のＩＩ−ＩＩ線に沿った断面図である。
【発明を実施するための形態】
【００２５】
以下、本発明の実施形態について図１及び図２を用いて詳細に説明する。
【００２６】
［ケーブル］
図１は、本発明に係るケーブルの一実施形態を示す部分側面図であり、丸形ケーブルを示すものである。図２は、図１のＩＩ−ＩＩ線に沿った断面図である。図１及び図２に示すように、丸形ケーブル１０は、絶縁電線４と、２本の絶縁電線４を被覆するシース３とを備えている。そして、絶縁電線４は、内部導体１と、内部導体１を被覆する絶縁層２とを有している。
【００２７】
ここで、絶縁層２及びシース３は難燃性樹脂組成物で構成されており、この難燃性樹脂組成物は、ベース樹脂と、ベース樹脂１００質量部に対して１０質量部以上１２０質量部以下の割合で配合される珪酸塩化合物粒子と、ベース樹脂１００質量部に対して１質量部より大きく１０質量部以下の割合で配合されるシリコーン系化合物と、ベース樹脂１００質量部に対して１質量部より大きく２０質量部以下の割合で配合される脂肪酸含有化合物とを含み、珪酸塩化合物粒子の平均粒径が０．８μｍ以上３．３μｍ以下である。
【００２８】
上記難燃性樹脂組成物で構成される絶縁層２及びシース３は、優れた機械的特性および表面平滑性を確保しながら、優れた難燃性をも確保することができる。特に、丸形ケーブル１０における最も外側の層であるシース３が優れた表面平滑性を確保でき、シース３の表面において凹凸が存在しないか、又は存在したとしても非常に小さい。このため、丸形ケーブル１０の表面がより傷つきにくくなる。
【００２９】
［ケーブルの製造方法］
次に、上述した丸形ケーブル１０の製造方法について説明する。
【００３０】
（導体）
まず内部導体１を準備する。内部導体１は、１本の素線のみで構成されてもよく、複数本の素線を束ねて構成されたものであってもよい。また、内部導体１は、導体径や導体の材質などについて特に限定されるものではなく、用途に応じて適宜定めることができる。
【００３１】
（難燃性樹脂組成物）
一方、上記難燃性樹脂組成物を準備する。難燃性樹脂組成物は、上述したように、ベース樹脂と、ベース樹脂１００質量部に対して１０質量部以上１２０質量部以下の割合で配合される珪酸塩化合物粒子と、ベース樹脂１００質量部に対して１質量部より大きく１０質量部以下の割合で配合されるシリコーン系化合物と、ベース樹脂１００質量部に対して１質量部より大きく２０質量部以下の割合で配合される脂肪酸含有化合物とを含んでいる。
【００３２】
（ベース樹脂）
ベース樹脂としては、例えばポリエチレン（ＰＥ）、ポリプロピレン（ＰＰ）、エチレン−アクリル酸エチル共重合体（ＥＥＡ）及びエチレン−アクリル酸メチル共重合体（ＥＭＡ）などのポリオレフィン化合物、スチレン−ブタジエンゴム（ＳＢＲ）などが挙げられる。
【００３３】
ベース樹脂はポリオレフィン化合物であることが好ましい。この場合、ベース樹脂がポリオレフィン化合物でない場合に比べて、絶縁性やコストパフォーマンスに優れるという利点が得られる。
【００３４】
（珪酸塩化合物粒子）
珪酸塩化合物粒子は、珪酸塩化合物からなる粒子である。珪酸塩化合物としては、例えばタルク、クレイなどが挙げられる。ここで、クレイとしては、例えばカオリンクレイ、ろう石クレイ、それらを焼成処理した焼成クレイ、及び、シラン系カップリング剤等で表面改質した改質クレイ等が挙げられる。これらはそれぞれ単独で又は２種以上を組み合せて用いることができる。中でも、カオリンクレイが好ましい。この場合、不純物の含有が少なく、着色し難いという利点が得られる。
【００３５】
珪酸塩化合物粒子の平均粒径は、０．８μｍ以上３．３μｍ以下である。この場合、珪酸塩化合物粒子の平均粒径が０．８μｍ未満である場合に比べて、より優れた難燃性が得られる。
【００３６】
また、珪酸塩化合物粒子の平均粒径が上記範囲内にあると、珪酸塩化合物粒子の平均粒径が３．３μｍを超える場合に比べて、より優れた表面平滑性が得られ、シース３の表面がより傷つきにくくなる。
【００３７】
珪酸塩化合物粒子の平均粒径は、１μｍ以上であることが好ましい。この場合、珪酸塩化合物粒子の平均粒径が１μｍ未満である場合に比べて、より優れた難燃性が得られる。
【００３８】
また、珪酸塩化合物がタルクからなる場合、珪酸塩化合物粒子の平均粒径は２．５μｍ以下であることが好ましい。この場合、珪酸塩化合物粒子の平均粒径が２．５μｍより大きい場合に比べて、より優れた表面平滑性が得られる。
【００３９】
また、珪酸塩化合物がクレイからなる場合、珪酸塩化合物粒子の平均粒径は２．２μｍ以下であることが好ましい。この場合、珪酸塩化合物粒子の平均粒径が２．２μｍより大きい場合に比べて、より優れた表面平滑性が得られる。
【００４０】
珪酸塩化合物粒子は、ベース樹脂１００質量部に対して１０質量部以上１２０質量部以下の割合で配合される。この場合、珪酸塩化合物粒子の割合がベース樹脂１００質量部に対して１０質量部未満である場合に比べて、より優れた難燃性が得られる。
【００４１】
また、ベース樹脂１００質量部に対する珪酸塩化合物粒子の配合割合が上記範囲内にあると、ベース樹脂１００質量部に対する珪酸塩化合物粒子の配合割合が１２０質量部より大きい場合に比べて、難燃性樹脂組成物の機械的特性をより向上させることができる。
【００４２】
また、珪酸塩化合物粒子は８０質量部以下の割合で配合されることが好ましく、５０質量部以下の割合で配合されることがより好ましく、４０質量部以下の割合で配合されることがさらに好ましい。珪酸塩化合物粒子が上記範囲で配合される場合、配合割合が上記各範囲の上限値を超える場合に比べて、難燃性樹脂組成物の難燃性を十分に確保しつつ、機械的特性をより十分に向上させることができる。
【００４３】
（シリコーン系化合物）
シリコーン系化合物は、難燃助剤として機能するものであり、ポリオルガノシロキサンなどが挙げられる。ここで、ポリオルガノシロキサンは、シロキサン結合を主鎖とし側鎖に有機基を有するものであり、有機基としては、例えばメチル基、ビニル基、エチル基、プロピル基、フェニル基などが挙げられる。具体的にはポリオルガノシロキサンとしては、例えばジメチルポリシロキサン、メチルエチルポリシロキサン、メチルオクチルポリシロキサン、メチルビニルポリシロキサン、メチルフェニルポリシロキサン、メチル（３,３,３−トリフルオロプロピル）ポリシロキサンなどが挙げられる。ポリオルガノシロキサンは、シリコーンオイル、シリコーンパウダー、シリコーンガム又はシリコーンレジンの形態で用いられる。中でも、ポリオルガノシロキサンは、シリコーンガムの形態で用いられることが好ましい。この場合、ブルームが起こりにくくなる。
【００４４】
シリコーン系化合物は、上述したようにベース樹脂１００質量部に対して１質量部より大きく１０質量部以下の割合で配合される。この場合、シリコーン系化合物の割合が１質量部以下である場合に比べて、より優れた難燃性が得られる。
【００４５】
また、ベース樹脂１００質量部に対するシリコーン系化合物の配合割合が上記範囲内にあると、シリコーン系化合物の配合割合が１０質量部より大きい場合に比べて、より優れた表面平滑性が得られる。これはシリコーン系化合物がベース樹脂に均等に混ざりやすくなり、部分的に塊が発生するということが起こりにくくなるためである。
【００４６】
シリコーン系化合物は３質量部以下の割合で配合されることが好ましい。この場合、シリコーン系化合物の割合が３質量部より大きい場合に比べて、より優れた機械的特性が得られる。
【００４７】
シリコーン系化合物は、珪酸塩化合物粒子の表面に予め付着させておいてもよい。この場合、難燃性樹脂組成物中においてシリコーン系化合物の偏析が起こりにくくなり、難燃性樹脂組成物における特性の均一性がより向上する。
【００４８】
珪酸塩化合物粒子の表面にシリコーン系化合物を付着させる方法としては、例えば珪酸塩化合物粒子にシリコーン系化合物を添加して混合し、混合物を得た後、この混合物を４０〜７５℃にて１０〜４０分乾燥し、乾燥した混合物をヘンシェルミキサ、アトマイザなどにより粉砕することによって得ることができる。
【００４９】
（脂肪酸含有化合物）
脂肪酸含有化合物は、難燃助剤として機能するものである。脂肪酸含有化合物とは、脂肪酸又はその金属塩を含有するものを言う。ここで、脂肪酸としては、例えば炭素原子数が１２〜２８である脂肪酸が用いられる。このような脂肪酸としては、例えばラウリン酸、ミリスチン酸、パルミチン酸、ステアリン酸、ツベルクロステアリン酸、オレイン酸、リノール酸、アラキドン酸、ベヘン酸及びモンタン酸が挙げられる。中でも、脂肪酸としては、ステアリン酸又はツベルクロステアリン酸が好ましく、ステアリン酸が特に好ましい。この場合、ステアリン酸又はツベルクロステアリン酸以外の脂肪酸を用いる場合に比べて、より優れた難燃性が得られる。
【００５０】
脂肪族含有化合物は、脂肪酸の金属塩であることが好ましい。この場合、脂肪酸含有化合物が脂肪酸の金属塩ではない場合に比べて、より優れた機械的特性が得られる。
【００５１】
脂肪酸の金属塩を構成する金属としては、マグネシウム、カルシウム、亜鉛及び鉛などが挙げられる。脂肪酸の金属塩としては、ステアリン酸マグネシウム又はステアリン酸カルシウムが好ましい。この場合、ステアリン酸マグネシウム及びステアリン酸カルシウム以外の脂肪酸金属塩を用いる場合に比べて、より優れた難燃性が得られる。
【００５２】
脂肪酸含有化合物は、上述したようにベース樹脂１００質量部に対して１質量部より大きく２０質量部以下の割合で配合される。この場合、脂肪酸含有化合物の割合が１質量部以下である場合に比べて、より優れた難燃性が得られる。
【００５３】
また、ベース樹脂１００質量部に対する脂肪酸含有化合物の配合割合が上記範囲内にあると、ベース樹脂１００質量部に対する脂肪酸含有化合物の配合割合が２０質量部より大きい場合に比べて、より優れた表面平滑性が得られる。これは脂肪酸含有化合物がベース樹脂に均等に混ざりやすくなり、部分的に塊が発生するということが起こりにくくなるためである。
【００５４】
脂肪酸含有化合物は、１０質量部以下の割合で配合されることが好ましい。この場合、脂肪酸含有化合物の割合が１０質量部より大きい場合に比べて、より優れた機械的特性が得られる。
【００５５】
脂肪酸含有化合物はシリコーン系化合物とともに、珪酸塩化合物粒子の表面に予め付着させておいてもよい。この場合、難燃性樹脂組成物中においてシリコーン化合物及び脂肪酸含有化合物の偏析がより起こりにくくなり、難燃性樹脂組成物における特性の均一性がより向上する。
【００５６】
珪酸塩化合物粒子の表面にシリコーン系化合物及び脂肪酸含有化合物を付着させる方法としては、例えば珪酸塩化合物粒子にシリコーン系化合物及び脂肪酸含有化合物を添加して混合し、混合物を得た後、この混合物を４０〜７５℃にて１０〜４０分乾燥し、乾燥した混合物をヘンシェルミキサ、アトマイザなどにより粉砕することによって得ることができる。
【００５７】
上記難燃性樹脂組成物は、酸化防止剤、紫外線劣化防止剤、加工助剤、着色顔料、滑剤、カーボンブラックなどの充填剤を必要に応じてさらに含んでもよい。
【００５８】
上記難燃性樹脂組成物は、ベース樹脂、珪酸塩化合物粒子、シリコーン系化合物、及び、脂肪酸含有化合物等を混練することにより得ることができる。混練は、例えばバンバリーミキサ、タンブラ、加圧ニーダ、混練押出機、二軸押出機、ミキシングロール等の混練機で行うことができる。このとき、シリコーン系化合物の分散性を向上させる観点からは、ベース樹脂の一部とシリコーン系化合物とを混練し、得られたマスターバッチ（ＭＢ）を、残りのベース樹脂、珪酸塩化合物粒子及び脂肪酸含有化合物等と混練してもよい。
【００５９】
次に、上記難燃性樹脂組成物で内部導体１を被覆する。具体的には、上記の難燃性樹脂組成物を、押出機を用いて溶融混練し、チューブ状の押出物を形成する。そして、このチューブ状押出物を内部導体１上に連続的に被覆する。こうして絶縁電線４が得られる。
【００６０】
（シース）
最後に、上記のようにして得られた絶縁電線４を１本用意し、これら絶縁電線４を、上述した難燃性樹脂組成物を用いて作製したシース３で被覆する。シース３は、絶縁層２を物理的又は化学的な損傷から保護するものである。
【００６１】
以上のようにして丸形ケーブル１０が得られる。
【００６２】
本発明は、上記実施形態に限定されるものではない。例えば上記実施形態では丸形ケーブル１０は１本の絶縁電線４を有しているが、本発明のケーブルは丸形ケーブルに限定されるものではなく、シース３の内側に絶縁電線４を２本有していてもよく、３本以上有していてもよい。またシース３と絶縁電線４との間には、ポリプロピレン等からなる樹脂部が設けられていてもよい。
【００６３】
また上記実施形態では、絶縁電線４の絶縁層２、シース３が上記の難燃性樹脂組成物で構成されているが、絶縁層２が通常の絶縁樹脂で構成され、シース３のみが、絶縁層２を構成する難燃性樹脂組成物で構成されてもよい。
【実施例】
【００６４】
以下、実施例及び比較例を挙げて本発明の内容をより具体的に説明するが、本発明は、以下の実施例に限定されるものではない。
【００６５】
（実施例１〜２２及び比較例１〜１７）
ベース樹脂、シリコーンマスターバッチ（シリコーンＭＢ）、脂肪酸含有化合物及び珪酸塩化合物粒子を、表１〜７に示す配合量で配合し、バンバリーミキサによって１６０℃にて１５分間混練し、難燃性樹脂組成物を得た。なお、表１〜７において、各配合成分の配合量の単位は質量部である。また表１〜７において、ベース樹脂の配合量が１００質量部となっていない実施例及び比較例が存在するが、これらの実施例及び比較例では、シリコーンＭＢ中にもベース樹脂としてのＰＥ又はＰＰが含まれており、ベース樹脂とシリコーンＭＢ中のＰＥ又はＰＰとを合計すれば１００質量部となる。
【００６６】
上記ベース樹脂、シリコーンＭＢ、珪酸塩化合物粒子および脂肪酸含有化合物としては具体的には下記のものを用いた。
【００６７】
（Ａ）ベース樹脂
（Ａ−１）ポリエチレン（ＰＥ）
エクセレンＧＭＨ  ＧＨ０３０（商品名、住友化学社製）
（Ａ−２）ポリプロピレン（ＰＰ）
Ｅ−１５０ＧＫ（商品名、プライムポリマー社製）
（Ａ−３）エチレン−アクリル酸エチル共重合体（ＥＥＡ）
レクスパールＡ１１５（商品名、日本ポリエチレン社製）
（Ａ−４）エチレン−アクリル酸メチル共重合体（ＥＭＡ）
ＬＯＴＲＹＬ  １６ＭＡ００３（商品名、アルケマ社製）
（Ａ−５）スチレン−ブタジエンゴム（ＳＢＲ）
ダイナロン１３２０Ｐ（商品名、ＪＳＲ社製）
【００６８】
（Ｂ−１）シリコーンＭＢ
（Ｂ−１−１）Ｘ−２２−２１２５Ｈ（商品名、信越化学社製）
５０質量％シリコーンガム（ジメチルポリシロキサン）と５０質量％ＰＥとを含有
（Ｂ−１−２）Ｘ−２２−２１０１（商品名、信越化学社製）
５０質量％シリコーンガム（ジメチルポリシロキサン）と５０質量％ＰＰとを含有
【００６９】
（Ｂ−２）シリコーンオイル
ＫＦ−９６−３５０ｐｃｓ（商品名、信越化学社製）
【００７０】
（Ｃ）珪酸塩化合物粒子
（Ｃ−１）タルク粒子
（Ｃ−１−１）ＮＡＮＯ  ＡＣＥ  Ｄ−６００（商品名、日本タルク社製）、平均粒径０．６μｍ
（Ｃ−１−２）ＮＡＮＯ  ＡＣＥ  Ｄ−８００（商品名、日本タルク社製）、平均粒径０．８μｍ
（Ｃ−１−３）ＮＡＮＯ  ＡＣＥ  Ｄ−１０００（商品名、日本タルク社製）、平均粒径１．０μｍ
（Ｃ−１−４）ＭＩＣＲＯ  ＡＣＥ  ＳＧ−９５（商品名、日本タルク社製）、平均粒径２．５μｍ
（Ｃ−１−５）ＭＩＣＲＯ  ＡＣＥ  Ｐ−８（商品名、日本タルク社製）、平均粒径３．３μｍ
（Ｃ−１−６）ＭＩＣＲＯ  ＡＣＥ  Ｐ−６（商品名、日本タルク社製）、平均粒径４．０μｍ
（Ｃ−１−７）ＭＩＣＲＯ  ＡＣＥ  Ｋ−１（商品名、日本タルク社製）、平均粒径８．０μｍ
（Ｃ−２）クレイ粒子
（Ｃ−２−１）ＲＣ−１（商品名、竹原化学工業社製）、平均粒径０．４μｍ
（Ｃ−２−２）Ｓａｔｉｎｔｏｎｅ  Ｎｏ．５（商品名、竹原化学工業社製）、平均粒径０．８μｍ
（Ｃ−２−３）Ｇｌｏｍａｘ  ＬＬ（商品名、竹原化学工業社製）、平均粒径１．５μｍ
（Ｃ−２−４）ＳＰＭＡクレイ（商品名、白石カルシウム工業社製）、平均粒径２．２μｍ
（Ｃ−２−５）Ｎｏ．５  カオリンクレイ（商品名、竹原化学工業社製）、平均粒径５．３μｍ
【００７１】
（Ｄ）脂肪酸含有化合物
（Ｄ−１）ステアリン酸マグネシウム
エフコケムＭＧＳ（商品名、ＡＤＥＫＡ社製）
（Ｄ−２）ステアリン酸カルシウム
ＳＣ−Ｐ（商品名、堺化学社製）
（Ｄ−３）ステアリン酸
ステアリン酸さくら（商品名、日油社製）
（Ｄ−４）ラウリン酸
ＮＡＡ−１２２（商品名、日油社製）
（Ｄ−５）ベヘン酸
ＮＡＡ−２２２Ｓ（商品名、日油社製）
【００７２】
次いで、この難燃性樹脂組成物をバンバリーミキサによって１６０℃にて１５分間混練した。その後、この難燃性樹脂組成物を、単軸押出機（Ｌ／Ｄ＝２０、スクリュー形状：フルフライトスクリュー、マース精機社製）に投入し、その押出機からからチューブ状の押出物を押し出し、導体（素線数１本／断面積２ｍｍ２）上に、厚さ０．７ｍｍとなるように被覆した。こうして絶縁電線を得た。
【表１】
2014169387.tif 000002
【表２】
2014169387.tif 000003
【表３】
2014169387.tif 000004
【表４】
2014169387.tif 000005
【表５】
2014169387.tif 000006
【表６】
2014169387.tif 000007
【表７】
2014169387.tif 000008
【００７３】
上記のようにして得られた実施例１〜２２及び比較例１〜１７の絶縁電線について、以下のようにして難燃性、機械的特性および表面平滑性の評価を行った。
【００７４】
＜難燃性＞
実施例１〜２２及び比較例１〜１７の絶縁電線について、ＪＩＳ  Ｃ３００５の６０度傾斜燃焼試験を行い、難燃性を評価した。結果を表１〜７に示す。表１〜７においては、各実施例及び比較例ごとに、１０本の絶縁電線を用意して難燃性試験を行い、１０本の絶縁電線の消火時間（単位：秒）の平均値を測定した。ここで消火時間とは、接炎終了直後（バーナーの炎を電線から離した直後）から自己消火するまでの時間であり、消火時間が短ければ短いほど難燃性が高いことを表す。このとき、接炎は、３０秒以内で電線に着火が起こるまで行った。結果を表１〜７に示す。なお、表１〜７において、消火時間の平均値の単位は秒であり、消火時間の平均値の合否基準は下記の通りとした。
６０秒以下：合格
６０秒超  ：不合格
なお、表１〜７において、難燃性の点で合格の場合には、表１〜７の「自己消火」の欄に「○」と併記し、難燃性の点で不合格の場合には、表１〜７の「自己消火」の欄に「×」と併記した。また表６及び７において、自己消火しなかった比較例については、「消火時間（秒）」の欄に「全焼」と表示した。
【００７５】
＜機械的特性＞
機械的特性の評価は、実施例１〜２２及び比較例２，３，５，１４，１６，１７の絶縁電線について、ＪＩＳ  Ｃ３００５により引張試験を行い、測定された引張強度に基づいて行った。結果を表１〜７に示す。表１〜７において、引張強度の単位はＭＰａであり、引張強度の合否基準は下記の通りとした。引張試験において、引張速度は２００ｍｍ／ｍｉｎ、標線間距離は２０ｍｍとした。なお、比較例１，４，６〜１３，１５については、難燃性又は表面平滑性の点で合格基準を満たさなかったため、機械的特性についての評価を行わず、表５〜７において「−」と表記した。
１０ＭＰａ以上：合格
１０ＭＰａ未満：不合格
【００７６】
＜表面平滑性＞
表面平滑性は、実施例１〜２２及び比較例２，３，５，１６，１７の絶縁電線について、下記Ｉ〜ＩＶの基準に従って評価した。結果を表１〜７に示す。なお、比較例１，４，６〜１５については、難燃性又は機械的特性の点で合格基準を満たさなかったため、表面平滑性についての評価を行わず、表５において「−」と表記した。
Ｉ    ：触っても凹凸が確認できず且つ表面に光沢が見られる
ＩＩ  ：触っても凹凸が確認できず且つ表面に光沢が見られない
ＩＩＩ：触ると凹凸が確認できるが、目視では凹凸が確認できない
ＩＶ  ：触ると凹凸が確認でき且つ目視でも凹凸が確認できる
表面平滑性の合否基準は下記の通りとした。
表面平滑性がＩ又はＩＩ：合格
表面平滑性がＩＩＩ又はＩＶ：不合格
【００７７】
表１〜７に示す結果より、実施例１〜２２の絶縁電線は、難燃性、機械的特性及び表面平滑性の全てについて合格基準に達していた。これに対し、比較例１〜１７の絶縁電線は、難燃性、機械的特性及び表面平滑性のうちいずれか１つについて合格基準に達していなかった。
【００７８】
このことから、本発明の難燃性樹脂組成物によれば、優れた機械的特性および表面平滑性を確保しながら、優れた難燃性を確保することができることが確認された。
【符号の説明】
【００７９】
１…内部導体
２…絶縁層
３…シース
４…絶縁電線
１０…丸形ケーブル
【図１】
2014169387.tif 000009
【図２】
2014169387.tif 000010